(57)【要約】【課題】  取り付け作業や、寸法合わせに手間をかけることなく、いかなるサイズの窓にも対応できる紫外線遮蔽機能を備えた空室窓用シートを提供する。【解決手段】  紫外線吸収剤を配合して紫外線遮蔽率９０％以上であり、接着強度が０．０１５〜２０Ｎ／２５ｍｍの合成樹脂シートとすることを特徴とする。合成樹脂シートとしては、シート２の一方の面に接着層が積層されているシートを用いたり、シート２自体が自己粘着性を有しているシートを用いる。なお、合成樹脂シート２の一方の面に印刷層３が形成されていることが好ましい。また、印刷層３としての印刷表示が合成樹脂シート２の長さ方向に沿って、同じ表示パターンで繰り返し形成されていることが好ましい。さらに、合成樹脂シート２が半透明であることが好ましい。【選択図】  図１
0003133932.tif 000002
【実用新案登録請求の範囲】
【請求項１】
紫外線吸収剤を配合して紫外線遮蔽率９０％以上であり、接着強度が０．０１５〜２０Ｎ／２５ｍｍの合成樹脂シートであることを特徴とする空室窓用シート。
【請求項２】
合成樹脂シートの一方の面に接着層が積層されていることを特徴とする請求項１に記載の空室窓用シート。
【請求項３】
合成樹脂シートが自己粘着性を有していることを特徴とする請求項１に記載の空室窓用シート。
【請求項４】
合成樹脂シートの一方の面に印刷層が形成されていることを特徴とする請求項１乃至３のいずれか一項に記載の空室窓用シート。
【請求項５】
印刷層としての印刷表示が合成樹脂シートの長さ方向に沿って、同じ表示パターンで繰り返し形成されていることを特徴とする請求項４に記載の空室窓用シート。
【請求項６】
合成樹脂シートが半透明であることを特徴とする請求項１乃至５のいずれか一項に記載の空室窓用シート。
【考案の詳細な説明】
【技術分野】
【０００１】
本考案は、空室の窓のサイズに合わせて貼ることで、屋外からの紫外線を遮蔽する機能を有する空室窓用シートに関する。
【背景技術】
【０００２】
アパート、マンション等の住居、店舗やビルなどでは、入居者がいない場合は空室となる。空室の窓には、カーテン等はなく、その結果、内装や畳等が窓から注ぐ紫外線によって変色劣化等を引き起こしてしまう。
【０００３】
そのため、紫外線による変色劣化等を防止する対策として、空室の期間のみ、窓に養生用カーテンを掛けたり、床に日焼け防止シートを敷いたりすることで紫外線を遮蔽する手段が行われている。
【０００４】
しかし、カーテンは、布地の厚さによって外部からの紫外線の透過を制限する機能を有しており、それは厚い布地のカーテンにおいては、殆ど紫外線を透過しないが、薄い布地のものは紫外線を前記厚地のものより多く透過させることとなる。そこで、紫外線を通しにくくするには、カーテンの布地を厚くすればよいが、経済性が悪く、室内が暗くなり、明るくするためにカーテンを開けたり、室内照明を付けたりすることが必要である。
【０００５】
そこで、布地の厚さにかかわらず、紫外線の透過を制限するようにしたカーテンが提案されてきている（特許文献１など参照）。
【０００６】
しかし、これらの紫外線遮蔽カーテンを用いたとしても、室内を明るくする際にはカーテンを開けたり、室内照明を付けたりすることが必要であり、カーテンである以上、取り付け作業に手間がかかったり、幅や丈が長かったり、短かったりしないように一つひとつの窓に合わせて寸法を調製する必要があるほか、コスト面の問題も生じているのが現状である。
【０００７】
また、紫外線を遮蔽する目的で床に日焼け防止シートを敷いたりする場合にも、例えば人が空室を見学したりする際には、その都度、該シートを片付ける必要があり、手間がかかるという問題が生じている。
【特許文献１】実開平６−７７６７０号公報
【考案の開示】
【考案が解決しようとする課題】
【０００８】
本考案は、このような問題を解決するためになされたもので、取り付け作業や、寸法合わせに手間をかけることなく、いかなるサイズの窓にも対応できる紫外線遮蔽機能を備えた空室窓用シートを提供することを課題とする。
【課題を解決するための手段】
【０００９】
本考案は、紫外線吸収剤を配合して紫外線遮蔽率９０％以上であり、接着強度が０．０１５〜２０Ｎ／２５ｍｍの合成樹脂シートであることを特徴とする空室窓用シートを要旨とするものである。
【００１０】
合成樹脂シートとしては、シートの一方の面に接着層が積層されているシートを用いたり、シート自体が自己粘着性を有しているシートを用いる。
【００１１】
なお、合成樹脂シートの一方の面に印刷層が形成されていることが好ましい。
【００１２】
また、印刷層としての印刷表示が合成樹脂シートの長さ方向に沿って、同じ表示パターンで繰り返し形成されていることが好ましい。
【００１３】
さらに、合成樹脂シートが半透明であることが好ましい。
【考案の効果】
【００１４】
本考案の空室窓用シートは、専門業者でなくても窓のサイズに合わせてシートをカットして、貼るだけで紫外線を遮蔽することができ、シートをそのまま窓ガラスに貼るため、カーテンを掛ける際と異なり、取り付け作業性がよく、シートが透明であるため、目立たず、室内が暗くなることはない。そのため、たとえ、入居者が入居した後でも、そのまま窓ガラスから剥がさずに紫外線遮蔽を目的として使用することができる。さらに、窓ガラスの清掃後に前記シートを貼ることによって、防汚を目的とした保護シートとしても利用することができる。
【００１５】
前記シートは窓ガラスに貼るために、粘着性を有する必要がある。粘着性を持たすために、合成樹脂シートの一方の面に接着層を積層させたりするほか、合成樹脂シート自体が自己粘着性を有しているものが用いられ、自己粘着性を有しているシートを用いる場合には接着層が不要である。
【００１６】
また、従来、その物件が空室である等の表示や広告の為にポスターや幟等を別途設置する必要があったが、前記シートにおける一方の面に印刷層として、広告、宣伝表示を印刷しておくことで、広告、宣伝効果も備えることが可能である。なお、この印刷層としての印刷表示が合成樹脂シートの長さ方向に沿って、同じ表示パターンで繰り返し形成されていることで、窓のサイズに合わせて、どこをカットしても広告、宣伝効果が得られる。
【００１７】
前記シートを半透明にした場合には、室内が見えないようにするための目隠し効果も備えている。
【００１８】
このような空室窓用シートは、一般家屋、アパート、マンション、オフィスビル、店舗用建物、商業用施設、公共施設、その他各種の建築物等の窓やガラス製のドア等に幅広く使用できる。
【考案を実施するための最良の形態】
【００１９】
以下、本考案の空室窓用シートの実施形態について、図１により説明する。
【００２０】
図１は、空室窓用シート１を示し、２は合成樹脂シートであり、必要に応じて、該シートの一方の面に印刷層３が設けられる。さらに、窓ガラスに貼る側のシート面に接着層（図示省略）を積層させるか、合成樹脂シートとして自己粘着性を有しているものが使用される。
【００２１】
合成樹脂シート２としては、塩化ビニル系樹脂、オレフィン系樹脂、熱可塑性ポリウレタン系樹脂、ポリエステル系樹脂、アクリル系樹脂等からなる合成樹脂シート（以下「シート」と記す）等、透明性に優れるものであれば特に限定はされない。
【００２２】
上記のシート２に使用する塩化ビニル系樹脂としては、塩化ビニルの単独重合体や塩化ビニルと他のモノマーとの共重合体、塩化ビニル樹脂と他の樹脂とのブレンド物も使用できる。塩化ビニル樹脂と共重合させるモノマーとしては、酢酸ビニル、エチレン、プロピレン、マレイン酸エステル、メタクリル酸メチル、メタクリル酸エステル、アクリル酸エステル、高級ビニルエーテル等が挙げられる。塩化ビニル樹脂にブレンドする他の樹脂としては、エチレン−酢酸ビニル共重合樹脂、アクリロニトリル−ブタジエン−スチレン共重合樹脂、アクリロニトリル−ブタジエン共重合樹脂、ポリウレタン樹脂、塩素化ポリウレタン樹脂、ポリメタクリレート樹脂等が挙げられる。オレフィン系樹脂としては、ポリエチレン樹脂、ポリプロピレン樹脂、ポリブタジエン樹脂、エチレン−プロピレン共重合樹脂、エチレン−１−ブテン共重合樹脂、エチレン−酢酸ビニル共重合樹脂、エチレン−メチルアクリレート共重合樹脂、エチレン−メチルメタクリレート共重合樹脂等が挙げられる。上記の合成樹脂は、単独または２種以上の樹脂を混合して使用することもできる。
【００２３】
熱可塑性ポリウレタン系樹脂としては、ジイソシアネートとポリエステル系、ポリカーボネート系やポリエーテル系等のポリオールと縮合したもの等が挙げられる。
【００２４】
ポリエステル系樹脂としては、脂肪族及び／ 又は脂環式ジオール単位並びに脂肪族及び／ 又は脂環式ジカルボン酸単位を必須成分とする脂肪族ポリエステル系樹脂、脂肪族オキシカルボン酸系樹脂等が挙げられる。
【００２５】
アクリル系樹脂としては、ポリ（メタ）アクリル酸メチル、アクリル酸アルキルエステル−メタクリル酸メチル共重合体、（メタ）アクリル酸−スチレン共重合体、（メタ）アクリル酸メチル−スチレン共重合体等が挙げられる。
【００２６】
上記シート２に配合させる紫外線吸収剤は、耐熱性に優れ、樹脂との相溶性がよく、均一分散できるとともに、樹脂に悪影響を及ぼさないものの選択が望ましい。紫外線吸収剤としては、例えばベンゾフェノン系、ベンゾトリアゾール系、ヒンダードアミン系、オキザリックアシッド系、サリシレート系、シアノアクリレート系等の公知の各種の適用が可能であり、具体的には、ビス（５−ベンゾイル−４−ヒドロキシ−２−メトキシフェニル）メタン、２，２′−４，４′−テトラハイドロキシ−ベンゾフェノン、２，２′−ジハイドロキシ−４−４′−ジメトキシ−ベンゾフェノン、２，４−ジ−ｔ−ブチルフェニル−３′，５′−ジ−ｔ−ブチル−４′−ハイドロキシベンゾエート、２−（３′，５′−ジターシャリアミル−２′−ヒドロキシフェニル）ベンゾトリアゾール、２（２′−ヒドロキシ−３′−ｔ−ブチル−５′−メチルフェニル）−５−クロロベンゾトリアゾール、２（２′−ハイドロキシ−３′，５′−ジ−ｔ−ブチルフェニル）−５−クロロベンゾトリアゾール、２（２′−ハイドロキシ−３′，５′−ジ−ｔ−ブチルフェニル）ベンゾトリアゾール、２−エトキシ−２′−エチルオキザックアシッドビスアニリド、２，４−ジ−ｔ−ブチルフェニル−３′，５′−ジ−ｔ−ブチル−４′−ハイドロキシベンゾエート、ビス（２，２，６，６−テトラメチル−４−ピペリジル）セバケート、コハク酸ジメチル・１−（２−ヒドロキシエチル）−４−ヒドロキシ−２，２，６，６−テトラメチルピペリジン重縮合物、フェニルサリシレート、エチル−２−シアノ−３，３−ジフェニルアクリレート等を挙げることができる。
【００２７】
紫外線吸収剤は、特に限定されるものではなく、単独、場合によっては２種以上の併用であってもよい。層中における紫外線吸収剤の含有量は、樹脂当り０．１〜６．０重量部が好ましく、この範囲内であれば、紫外線遮蔽率９０％以上とすることができ、これにより内装や畳等の紫外線による変色劣化等を防止することができる。一方、含有量が上記範囲より低いと紫外線遮蔽率９０％未満であり、内装や畳等の紫外線による変色劣化等を防止することが十分にできず、上記範囲を越えるものは、紫外線遮蔽率９０％以上とすることができるが、成形性やコスト面等での問題が生じる。
【００２８】
また、上記シート２は必要に応じて可塑剤、安定剤、粘着性付与剤、着色剤等の各種添加剤を配合し、カレンダー法や押出法等によってシート化される。添加剤の種類、添加量については、必要な種類の添加剤を必要量添加すればよく、使用される樹脂の種類等によって適宜選択すればよい。なお、着色剤を用いる場合は、シートの透明性を損なわない範囲で添加することが好ましい。
【００２９】
上記シート２の厚みは、５０〜３００μｍが好ましく、５０μｍ未満では、シートの強度や貼着作業性が低下し、３００μｍを超えた場合にも、コスト面や、窓ガラスに貼った際、重さによりシートが剥がれ易くなったり、貼着作業性も低下する等の問題が生じる。
【００３０】
前記シートは窓ガラスに貼るために、粘着性を有する必要がある。粘着性を持たすために、例えば窓に貼る側のシート面に接着層を積層させてもよい。接着層としては、従来から用いられている粘着剤が使用でき、例えばゴム系溶剤型粘着剤、アクリル系溶剤型粘着剤、シリコーン系溶剤型粘着剤、ウレタン系溶剤型粘着剤、ビニル系溶剤型粘着剤、ホットメルト型粘着剤等の、透明性に優れるものであれば特に限定はされない。上記の粘着剤の中で最も用いられるアクリル系溶剤型粘着剤としては、エチルアクリレート、ｎ−ブチルアクリレート等が使用できる。上記の粘着剤は、単独または２種以上の粘着剤を混合して使用することもできる。
【００３１】
なお、上記の接着層は接着強度が０．０１５〜２０Ｎ／２５ｍｍ程度が好ましく、この範囲内では、十分な粘着力を有し、かつ、窓ガラスから剥がす際に糊等の跡が残らないが、この範囲未満では、十分な粘着力が得られず、この範囲を超えた場合は、窓ガラスから剥がす際に糊等の跡が残ったり、剥がす際にフィルムが破れたりして作業性が低下する等の問題が生じる。
【００３２】
また、窓に貼る側のシート面に接着層を積層させる以外に、シート自体が自己粘着性を有するものを用いてもよい。この場合、接着層は不要であり、接着強度は上記の接着層を用いる際と同様０．０１５〜２０Ｎ／２５ｍｍ程度が好ましく、この範囲内では、十分な粘着力を有し、かつ、窓ガラスから剥がす際に糊等の跡が残らないが、この範囲未満では、十分な粘着力が得られず、この範囲を超えた場合は、窓ガラスから剥がす際に糊等の跡が残ったり、剥がす際にフィルムが破れたりして作業性が低下する等の問題が生じる。
【００３３】
自己粘着性を有するためには、自己粘着性を示すに必要な種類の添加剤を必要量添加すればよく、使用される樹脂の種類や求められる自己粘着性能等によって適宜選択すればよい。
【００３４】
なお、本考案の空室窓用シートは製造段階において、離形紙をラミネートし、解反作業性や、貼着作業性を向上させることができる。
【００３５】
シートを窓ガラスに貼った際、シートが透明であるために目立たず、室内が暗くならないため、窓ガラスから剥がさずに、そのまま紫外線遮蔽を目的として使用することもできる。さらに、窓ガラスの清掃後にシートを貼ることによって、防汚を目的とした保護シートとしても利用することができる。
【００３６】
シート２には、広告、宣伝効果を施すために、シートの一方の面に印刷層３を設けることができる。上記の接着層を設けるシートの場合は、例えば窓ガラスに貼る側の、接着層が積層されるシート面に設けたり、窓ガラスに貼る側の反対の、接着層が積層されないシート面に設けたりしてもよい。また、上記の接着層を設けない自己粘着性を有しているシートの場合は、例えば窓ガラスに貼る側のシート面に設けたり、窓ガラスに貼る側の反対のシート面に設けたりしてもよい。なお、窓ガラスに貼る側の反対のシート面に設ける場合等では、シートを窓ガラスに貼ることを想定し、印刷表示を逆文字で印刷してもよい。また、シート２に印刷層３を設けたシートを貼り合わせてもよい。
【００３７】
例えば空室であり、入居者を募集している旨の表示や、管理人の問い合わせ先等を印刷して表示させることができる。このシートへの印刷は、油性インク、水性インク、アルコール性インク、溶剤系インク等が使用でき、シートに使用される樹脂の種類等によって適宜選択される。印刷方法も通常使用されている印刷方法が使用でき、捺染印刷法、インクジェット印刷法、オフセット印刷法、スクリーン印刷法、グラビア印刷法、フレキソ印刷法等が採用される。
【００３８】
この際、シート２のどこをカットしても広告、宣伝効果が得られるように、印刷層としての印刷表示がシートの長さ方向に沿って、同じ表示パターンで繰り返し形成されていることが好ましい。
【００３９】
本考案では、目隠し効果のため、室内の様子が見えないよう、シート２を半透明に施すこともできる。このような半透明のシートは特に店舗での使用が適している。シートを半透明にする方法は、通常使用されている方法が採用でき、例えばエンボスを用いて梨地加工を施したり、着色剤を配合したりして、透明視認性を低下させる方法が採用される。
【００４０】
なお、シート２は、単層であってもよいし、複数の層からなっていてもよく、複数の層にする場合、例えばシート２と印刷層３の中間や、印刷層３上等に積層される。複数層とする場合は、各層の樹脂を同種のものにしてもよいし、異種のものとすることもできる。複数の層にすることによって、シート２の耐久性を向上させたり、印刷層３を保護したりする等の効果を奏し、例えば窓ガラスに貼る側の反対のシート面に設けた印刷層３上に表面保護層としてシートを積層した場合は、印刷層３を保護することができる。
【実施例】
【００４１】
次に本考案の実施例及び比較例を詳述するが、本考案はこれらによって限定されるものではない。なお、実施例及び比較例中の紫外線遮蔽率は、ＪＩＳ  Ｋ６７１４（１９７７年）に従って測定した。
【００４２】
実施例１
表１に示す組成の配合物をバンバリーミキサーで混練し、次いで最終ロール温度１７５℃のカレンダーで厚み２００μｍの塩化ビニル樹脂シートを形成して本考案の空室窓用シートＡを得た。
【００４３】
得られたシートＡの紫外線遮蔽率は９５％であり、優れた紫外線カット性を有するものであった。
【００４４】
【表１】
0003133932.tif 000003
【００４５】
実施例２
表２に示す配合物を押出法により得られるオレフィン系樹脂シートを使用する以外は、実施例１と同様にして本考案の空室窓用シートＢを得た。
【００４６】
得られたシートＢの紫外線遮蔽率は９６％であり、優れた紫外線カット性を有するものであった。
【００４７】
【表２】
0003133932.tif 000004
【００４８】
実施例３
表１に示す組成の配合物のうち、紫外線吸収剤を０．２重量部とする以外は、実施例１と同様にして本考案の空室窓用シートＣを得た。
【００４９】
得られたシートＣの紫外線遮蔽率は９２％であり、優れた紫外線カット性を有するものであった。
【００５０】
実施例４
表１に示す組成の配合物のうち、紫外線吸収剤を５．０重量部とする以外は、実施例１と同様にして本考案の空室窓用シートＤを得た。
【００５１】
得られたシートＤの紫外線遮蔽率は９９％であり、優れた紫外線カット性を有するものであった。
【００５２】
実施例５
表１に示す組成の配合物のうち、紫外線吸収剤を７．０重量部とする以外は、実施例１と同様にして本考案の空室窓用シートＥを得た。
【００５３】
得られたシートＥの紫外線遮蔽率は９９％であり、優れた紫外線カット性を有するものであり、成形性に多少問題が生じたが、シートの使用には問題はなかった。
【００５４】
比較例１
表１に示す組成の配合物のうち、紫外線吸収剤を０．０５重量部とする以外は、実施例１と同様にして本考案の空室窓用シートＦを得た。
【００５５】
得られたシートＦの紫外線遮蔽率は８５％であり、紫外線カット性が劣るものであった。
【図面の簡単な説明】
【００５６】
【図１】本考案による一実施形態の空室窓用シートを示す平面図
【図２】同断面図
【図３】本考案シートを窓ガラスに貼った際の紫外線遮蔽作用図
【符号の説明】
【００５７】
１      空室窓用シート
２      合成樹脂シート
３      印刷層
４      窓ガラス
５      紫外線
【図１】
0003133932.tif 000005
【図２】
0003133932.tif 000006
【図３】
0003133932.tif 000007